ПОЛИМЕРНО-БИТУМНАЯ КОМПОЗИЦИЯ И СПОСОБ ЕЕ ПОЛУЧЕНИЯ

1. Полимерно-битумная композиция, содержащая битум, термоэластопласт, углеводородное масло и минеральные наполнители, отличающаяся тем, что дополнительно содержит жидкий продукт пиролиза (фракция с-9) при следующем соотношении, мас.%:
Битум
20-40
Термоэластопласт
5-15
Углеводородное масло
8-15
Минеральные наполнители в сумме
8-20
Жидкий продукт пиролиза (фракция с-9)
до 100%
2. Полимерно-битумная композиция по п.1, отличающаяся тем, что битум состоит из смеси битумов: ароматического Б-70/30 и дистиллируемого битума.
3. Полимерно-битумная композиция по п.1, отличающаяся тем, что термоэластопласт применен бутадиенстирольный.
4. Полимерно-битумная композиция по п.1, отличающаяся тем, что в качестве минерального наполнителя применен междуреченский тальк мелких помолов.
5. Полимерно-битумная композиция по п.1, отличающаяся тем, что в качестве минерального наполнителя применена алюминиевая пудра.
6. Полимерно-битумная композиция по п.1, отличающаяся тем, что в качестве минерального наполнителя применена двуокись титана.
7. Полимерно-битумная композиция по п.1, отличающаяся тем, что в качестве углеводородного масла применено масло зеленое.
8. Способ получения битумно-полимерной композиции путем смешения при нагревании термоэластопласта, битума и минерального наполнителя, отличающийся тем, что подача измельченного битума и термоэластопласта осуществляется в разогретую смесь жидкого продукта пиролиза с углеводородным маслом до 80°С, после чего подаются минеральные наполнители, полученная композиция взбивается в течение 30 мин.
9. Способ получения битумно-полимерной композиции по п.8, отличающийся тем, что смеситель применен вибрационный.
10. Способ получения битумно-полимерной композиции по п.9, отличающийся тем, что вибрационный смеситель обеспечивает сжатие-разряжение композиции с частотой 16 Гц и амплитудой 8 мм.